(57)【要約】  人工芝生、舗装体、道路舗装路などの充填材に用いることのできる、赤外線反射性が高く人工芝生などの表面温度の上昇を十分抑制できるとともに、可視光の反射を抑制でき、風雨などによる飛散や流出、水浮きを防止できる弾性粒状物及びその製造方法を提供する。  熱可塑性エラストマーを成形した弾性充填材の内部にチタン、マンガン、カルシウムの金属元素を含む黒色赤外線反射無機顔料などを含有させ、必要に応じて炭酸カルシウム、硫酸バリウムなどの体質顔料を含有させて、比重を０．９以上とする。少なくとも熱可塑性エラストマーと黒色赤外線反射無機顔料等を混練し、成形する。【特許請求の範囲】
【請求項１】
熱可塑性エラストマーを成形した弾性粒状物の内部に少なくとも黒色赤外線反射無機顔料を含み、比重が０．９以上である、弾性粒状物。
【請求項２】
黒色赤外線反射無機顔料を０．１〜１０質量％含む、請求項１に記載の弾性粒状物。
【請求項３】
黒色赤外線反射無機顔料が、少なくともチタン、マンガン、カルシウムの金属元素を含む顔料である、請求項１又は２に記載の弾性粒状物。
【請求項４】
更に、体質顔料を含む、請求項１〜３のいずれか一項に記載の弾性粒状物。
【請求項５】
体質顔料が炭酸カルシウム、硫酸バリウム、二酸化チタン、酸化ケイ素、酸化アルミニウム、酸化ジルコニウム及びタルクから選ばれる少なくとも一種である、請求項４に記載の弾性粒状物。
【請求項６】
体質顔料を０．１〜７０質量％含む、請求項４又は５に記載の弾性粒状物。
【請求項７】
粒径が１〜２０ｍｍである、請求項１〜６のいずれか一項に記載の弾性粒状物。
【請求項８】
請求項１〜７のいずれか一項に記載の弾性粒状物を芝糸間に充填した人工芝生。
【請求項９】
請求項１〜７のいずれか一項に記載の弾性粒状物を舗装体の一部に充填した舗装体。
【請求項１０】
請求項１〜７のいずれか一項に記載の弾性粒状物を舗装路の一部に充填した舗装路。
【請求項１１】
少なくとも熱可塑性エラストマーと黒色赤外線反射無機顔料を混練し、成形する、弾性粒状物の製造方法。
【請求項１２】
少なくとも熱可塑性エラストマーと黒色赤外線反射無機顔料と体質顔料とを混練し、成形する、請求項１１に記載の弾性粒状物の製造方法。
【請求項１３】
請求項１〜７のいずれか一項に記載の弾性粒状物を芝糸間に充填する人工芝生の製造方法。
【請求項１４】
芝糸を基布に植設し、前記植設された芝糸間に、請求項１〜７のいずれか一項に記載の弾性粒状物を充填して粒状物層を設ける、人工芝生の製造方法。
【請求項１５】
請求項１〜７のいずれか一項に記載の弾性粒状物を舗装体の一部に充填する舗装体の製造方法。
【請求項１６】
請求項１〜７のいずれか一項に記載の弾性粒状物を舗装路の一部に充填する舗装路の製造方法。
【発明の詳細な説明】
【技術分野】
【０００１】
本発明は、弾性粒状物及びその製造方法に関する。また、それを用いた人工芝生、舗装体、舗装路並びにそれらの製造方法に関する。
【背景技術】
【０００２】
従来、テニス、サッカー、野球、ラグビー、ホッケー、フットサル、アメリカンフットボール、陸上競技、ゴルフ練習場等の運動施設に芝生が用いられているが、天然芝生に比べて管理が容易であることから人工芝生が広く用いられている。しかし、このような人工芝生は、天然芝生に比べて衝撃吸収性能に劣ることから、競技者が長年競技を行う間にひざ関節の故障を引き起こしたり、あるいは、転倒時などに大きな怪我を引き起こしたりする。そこで、近年、人工芝生の衝撃吸収性を高めるべく、芝糸（パイル）間に粒体を充填させた人工芝生が用いられている。例えば、特許文献１には、基材に植設された芝糸（パイル）間に硬質粒体と軟質粒体との混合物を充填することを開示している。その実施例において、具体的に、硬質粒体として粒径０．０７〜１．２ｍｍの珪砂粒体を用い、軟質粒体として粒径０．５〜２．５ｍｍの天然ゴムチップ粒体を用いている。しかし、このような芝糸（パイル）間に充填した粒体は衝撃吸収性があるものの、太陽光を吸収し易く、しかも、粒体の隙間に空気を含むことから吸収した熱が放散され難いため、人工芝生の表面温度が高温となり、競技環境を大きく損なう。【０００３】
そこで、特許文献２では、ゴムチップの粒体表面に近赤外線反射層を形成して、人工芝生の表面に配置し、これにより、人工芝生が太陽光などからの輻射熱を受ける場所に敷設されても、人工芝生の表面温度が下がり快適性が低下しないことを確認している。当該特許文献では、用いられる近赤外線反射剤として、０．０１〜５００μｍの粒径を備えたＴｉＯ２、ＺｎＯ、ＺｎＡｌ２Ｏ４などの金属酸化物や、雲母などの鱗片状鉱物にこれら金属酸化物を被覆したものなどの、高い明度を有するものを記載している。また、特許文献３では、熱可塑性エラストマーに炭酸カルシウム及び酸化チタンを配合して、真比重が１以上であって日射反射率が６０％以上の弾性粒状体を形成し、これを人工芝生の芝糸（パイル）間に充填することを記載している。
【先行技術文献】
【特許文献】
【０００４】
【特許文献１】特開２００４−２１１４４８号公報
【特許文献２】特開２００６−１２４９８４号公報
【特許文献３】特許第５２３８４１５号掲載公報
【発明の概要】
【発明が解決しようとする課題】
【０００５】
前記の従来技術では、ゴムチップの表面あるいは内部に高い明度を有する酸化チタン顔料等の近赤外線反射剤を形成しているため、人工芝生の表面温度は上昇し難いものの、近赤外線反射剤が粒体表面から剥離し易くその効果が低下するという問題がある。また、近赤外線反射剤として二酸化チタン等の高い明度を有する白色顔料を用いているため、可視光を反射し眩しさが増幅されるという問題も生じている。一方、ゴムチップとして廃自動車用タイヤや窓枠廃ゴムなどがチップ加工されたものを用いる場合、黒色のカーボンブラック等が配合されているため、近赤外線反射層を形成したとしても太陽光の吸収が生じることから、人工芝生の表面温度の抑制は十分ではないという問題もある。
【課題を解決するための手段】
【０００６】
本発明者らは上記の問題を解決すべく鋭意検討を行った結果、熱可塑性エラストマーを成形した弾性粒状物（即ち、熱可塑性エラストマーの成形物の弾性粒状物）の内部に少なくとも黒色赤外線反射無機顔料を含み、比重が０．９以上である弾性粒状物を用いることにより、人工芝生の表面温度の上昇を十分抑制できるとともに、黒色であることから可視光の反射を抑制でき、しかも、比重が大きいことから、風雨などによる飛散や流出、水浮きを防止できることを見出し、本発明を完成した。【０００７】
すなわち、本発明は、
（１）熱可塑性エラストマーを成形した弾性粒状物の内部に少なくとも黒色赤外線反射無機顔料を含み、比重が０．９以上である弾性粒状物、
（２）前記（１）に記載の弾性粒状物を芝糸間に充填した人工芝生など、
（３）熱可塑性エラストマーと少なくとも黒色赤外線反射無機顔料を混練し、成形する、弾性粒状物の製造方法、
（４）前記（１）に記載の弾性粒状物を芝糸間に充填する人工芝生の製造方法など、である。【０００８】
具体的には、本発明は、下記（１）〜（１６）の発明を含む。
（１）熱可塑性エラストマーを成形した弾性粒状物の内部に少なくとも黒色赤外線反射無機顔料を含み、比重が０．９以上である、弾性粒状物である。
（２）黒色赤外線反射無機顔料を０．１〜１０質量％含む、前記（１）に記載の弾性粒状物である。
（３）黒色赤外線反射無機顔料が、少なくともチタン、マンガン、カルシウムの金属元素を含む顔料である、前記（１）又は（２）に記載の弾性粒状物である。
（４）更に、体質顔料を含む、前記（１）〜（３）のいずれかに記載の弾性粒状物である。
（５）体質顔料が炭酸カルシウム、硫酸バリウム、二酸化チタン、酸化ケイ素、酸化アルミニウム、酸化ジルコニウム及びタルクから選ばれる少なくとも一種である、前記（４）に記載の弾性粒状物である。
（６）体質顔料を０．１〜７０質量％含む、前記（４）又は（５）に記載の弾性粒状物である。
（７）粒径が１〜２０ｍｍである、前記（１）〜（６）のいずれかに記載の弾性粒状物である。
（８）前記（１）〜（７）のいずれかに記載の弾性粒状物を芝糸間に充填した人工芝生である。
（９）前記（１）〜（７）のいずれかに記載の弾性粒状物を舗装体の一部に充填した舗装体である。
（１０）前記（１）〜（７）のいずれかに記載の弾性粒状物を舗装路の一部に充填した舗装路である。
（１１）少なくとも熱可塑性エラストマーと黒色赤外線反射無機顔料を混練し、成形する、弾性粒状物の製造方法である。
（１２）少なくとも熱可塑性エラストマーと黒色赤外線反射無機顔料と体質顔料とを混練し、成形する、前記（１１）に記載の弾性粒状物の製造方法である。
（１３）前記（１）〜（７）のいずれかに記載の弾性粒状物を芝糸間に充填する人工芝生の製造方法である。
（１４）芝糸を基布に植設し、前記植設された芝糸間に、前記（１）〜（７）のいずれかに記載の弾性粒状物を充填して粒状物層を設ける、人工芝生の製造方法である。
（１５）前記（１）〜（７）のいずれかに記載の弾性粒状物を舗装体の一部に充填する舗装体の製造方法である。
（１６）前記（１）〜（７）のいずれかに記載の弾性粒状物を舗装路の一部に充填する舗装路の製造方法である。
【発明の効果】
【０００９】
本発明の弾性粒状物は、熱可塑性エラストマーを成形した弾性粒状物の内部に少なくとも黒色赤外線反射無機顔料を含むことから、赤外線反射性が高く、その上、黒色であることから可視光の反射を抑制することもできる。また、弾性粒状物に配合する黒色赤外線反射無機顔料の量や体質顔料の量を調整することにより、弾性粒状物の比重を０．９以上に簡単に調節できることから、風雨などによって弾性粒状物が流出したり飛散したり、水浮きしたりするのを防ぐことができる。また、この防止は、本発明の弾性粒状物の粒径を適宜調整することにより、より効果的に行うことができる。
前記の弾性粒状物を人工芝生の基材に植設された芝糸（パイル）間に充填して用いると、当該弾性粒状物が熱可塑性エラストマーにより成形されているため、その熱可塑性エラストマーにより衝撃吸収性能を向上させ、安全性に優れたものとなるとともに、当該弾性粒状物に配合されている黒色赤外線反射無機顔料により赤外線反射性が高くなるため、それを適用した人工芝生の表面温度の上昇を十分抑制でき、その上、黒色であることから可視光の反射を抑制できる。しかも、弾性粒状物の比重を０．９以上に簡単に調節できることから、人工芝生、運動設備等の舗装体、道路の舗装路などに充填した際に、風雨などによる弾性粒状物の流出や飛散、水浮きを防ぐことができる。
前記の弾性粒状物は、少なくとも熱可塑性エラストマーと黒色赤外線反射顔料を混練し、成形して、簡便に製造することができる。また、前記の人工芝生は、前記の弾性粒状物を芝糸（パイル）間に充填して、簡便に製造することができる。
【発明を実施するための形態】
【００１０】
本発明は、熱可塑性エラストマーを成形した弾性粒状物の内部に少なくとも黒色赤外線反射無機顔料を含み、比重が０．９以上の弾性粒状物である。弾性粒状物は、熱可塑性エラストマーを弾性材料としているため、柔軟性を有し、優れた衝撃吸収性を有する。弾性粒状物の黒色度は、黒色赤外線反射無機顔料の種類や添加量により調整することができ、ＣＩＥ  １９７６  Ｌ＊ａ＊ｂ＊色空間のＬ＊値で表して３０以下が好ましく、２５以下がより好ましく、１５以下が更に好ましい。弾性粒状物の赤外線反射能は、黒色赤外線反射無機顔料により調整することができ、日射反射率（７８０ｎｍ〜２，５００ｎｍ）で表して２０％以上が好ましく、３０％以上がより好ましく、３５％以上が最も好ましい。弾性粒状物の比重は、黒色赤外線反射無機顔料や体質顔料の配合により０．９以上に調整することができる。弾性粒状物の比重は、１以上が好ましく、１．１〜２．０（１．１以上２．０以下）がより好ましく、１．３〜１．８（１．３以上１．８以下）が更に好ましい。比重が前記範囲であれば、風雨などによって弾性粒状物が流出したり飛散したり、水浮きしたりするのを防ぐことができる。
【００１１】
弾性粒状物の粒径は、適宜調整することができ、例えば、１個の粒径の縦軸、横軸、幅のうち最も大きい軸径の個数平均値で表して０．５〜２０ｍｍ（０．５ｍｍ以上２０ｍｍ以下）が好ましく、１〜２０ｍｍ（１ｍｍ以上２０ｍｍ以下）がより好ましく、更に１〜１０ｍｍ（１ｍｍ以上１０ｍｍ以下）がより好ましく、１〜５ｍｍ（１ｍｍ以上５ｍｍ以下）が更により好ましい。粒径が前記範囲であれば、風雨などによる弾性粒状物の流出や飛散、水浮きを防ぐことができる。弾性粒状物の形状は、適宜調整することができ、円柱状、四角柱状などのチップ状が好ましく、適用場面に応じて球状、円盤状、四角板状、六角板状などとしてもよい。
【００１２】
熱可塑性エラストマーは、熱を加えると軟化して流動性を示し、冷却すればゴム状に戻る性質を持つエラストマーであって、スチレン系、オレフィン／アルケン系、塩化ビニル系、ウレタン系、アミド系などを挙げることができる。このものは射出成形によって迅速に成形加工を行える利点がある。
【００１３】
弾性粒状物に配合する黒色赤外線反射無機顔料は、黒色系であればよく、赤みがあったり、青みがあったり、緑みがあったりしてもよい。黒色度はＣＩＥ１９７６  Ｌ＊ａ＊ｂ＊色空間のＬ＊値で表して３５以下が好ましく、３０以下がより好ましく、２５以下が更に好ましい。前記の無機顔料の赤外線反射能は、日射反射率（７８０〜２，５００ｎｍ）で表して３０％以上が好ましく、４０％以上がより好ましく、４５％以上が更に好ましい。弾性粒状物中の黒色赤外線反射無機顔料の配合量は適宜設定することができ、例えば０．１〜１０質量％（０．１質量％以上１０質量％以下）が好ましく、０．２〜７質量％（０．２質量％以上７質量％以下）がより好ましく、０．５〜５質量％（０．５質量％以上５質量％以下）が更に好ましい。黒色赤外線反射無機顔料は、弾性粒状物の内部に均一に存在させるのが好ましく、弾性粒状物の内部のほかにその表面に存在させてもよい。
【００１４】
このような黒色赤外線反射無機顔料としては、Ｆｅ−Ｃｒ系酸化物、Ｃｏ−Ａｌ系酸化物、Ｔｉ系低次酸化物、Ｔｉ系窒化物、Ｔｉ−Ｍｎ−Ｃａ系酸化物などが挙げられ、少なくともチタン、マンガン、カルシウムの金属元素を含む顔料は黒色度と赤外線反射能が高いため好ましく、ｘＣａＴｉＯ３・（１−ｘ）ＣａＭｎＯ３（０＜ｘ＜１）で表される化合物がより好ましい。また、少なくとも、チタン、マンガン、カルシウムの金属元素を含む黒色赤外線反射顔料に他の金属元素を含有させてもよく、例えばアルミニウム元素及び／又はビスマス元素を含有させるとより好ましい。アルミニウム元素を含有させる場合、その含有量は、チタン元素（Ｔｉ）及びマンガン元素（Ｍｎ）の含有量の和に対し、原子比（モル比）、即ち、［Ａｌ］／（［Ｔｉ］＋［Ｍｎ］）で表して０．１以下が好ましく、０．０１≦［Ａｌ］／（［Ｔｉ］＋［Ｍｎ］）≦０．１となる量がより好ましい。ここで、［Ａｌ］はアルミニウム元素のモル数を表し、［Ｔｉ］はチタン元素のモル数を表し、［Ｍｎ］はマンガン元素のモル数を表す。ビスマス元素を含有させる場合、その含有量は、チタン元素（Ｔｉ）の含有量とマンガン元素（Ｍｎ）の含有量の和に対し、原子比（モル比）、即ち、［Ｂｉ］／（［Ｔｉ］＋［Ｍｎ］）で表して０．１以下が好ましく、０．００２≦［Ｂｉ］／（［Ｔｉ］＋［Ｍｎ］）≦０．０２となる量がより好ましい。ここで、［Ｂｉ］はビスマス元素のモル数を表し、［Ｔｉ］はチタン元素のモル数を表し、［Ｍｎ］はマンガン元素のモル数を表す。［Ｂｉ］／（［Ｔｉ］＋［Ｍｎ］）が０．００２以上であると、黒色赤外線反射顔料の耐酸性の向上効果が明確に認められるようになる。
【００１５】
弾性粒状物は、黒色赤外線反射無機顔料のほかに体質顔料を含めることができる。体質顔料は弾性粒状物の比重を大きくするためのものであって、炭酸カルシウム、硫酸バリウム、二酸化チタン、酸化ケイ素（シリカ）、酸化アルミニウム、酸化ジルコニウム及びタルクから選ばれる少なくとも一種が好ましく用いられる。弾性粒状物中の体質顔料の配合量は０．１〜７０質量％（０．１質量％以上７０質量％以下）が好ましく、０．１〜５０質量％（０．１質量％以上５０質量％以下）がより好ましく、１〜３０質量％（１質量％以上３０質量％以下）が更に好ましく、５〜２０質量％（５質量％以上２０質量％以下）が最も好ましい。体質顔料は、弾性粒状物の内部及び表面に均一に存在させてもよく、弾性粒状物の内部に多く存在してもよい。また、弾性粒状物の比重を大きくするために、ケイ砂、石膏、セメント、骨材等の添料を適宜加えてもよい。更に、黒色度を高めるために、別種の黒色顔料（赤外線反射能を有さないもの）を配合してもよい。
【００１６】
本発明の弾性粒状物の製造方法は、少なくとも熱可塑性エラストマーと黒色赤外線反射無機顔料、必要に応じて体積顔料などを混練し、成形する。熱可塑性エラストマーは、加熱により軟化して流動性を示すため、加熱して流動性のある熱可塑性エラストマーと黒色赤外線反射無機顔料等とを混練してもよいし、熱可塑性エラストマーと黒色赤外線反射無機顔料等とを加熱しながら混練してもよい。混練機は、ニーダー、回転ミキサー等の混練機を用いることができる。
次に、得られた混練物を適当な大きさに成形して、弾性粒状物を製造する。成形機は、押出し成形、射出成形等の成形機を用いることができる。得られた成形物は、必要に応じて乾燥してもよい。このようにして、弾性粒状物の内部に黒色赤外線反射無機顔料を存在させることができ、形状、粒径等適宜調整することができる。
【００１７】
次に、本発明の人工芝生用充填材は、前記の弾性粒状物を芝糸（パイル）間に充填したものである。人工芝生は、従来のものを用いることができ、ポリプロピレン、ポリエチレンなどの樹脂製の人工芝糸（パイル）を基布に対して適宜の方法で植設することにより製造される。この芝糸（パイル）間に本発明の弾性粒状物を充填する。弾性粒状物の量は適宜設定することができ、充填層を形成する程度が好ましく、弾性粒状物と下記の剛性粒状物の合計量として一般には人工芝糸（パイル）の高さの半分程度の厚みに充填する量がより好ましい。本発明の弾性粒状物を充填した弾性粒状物層と、ケイ砂などの剛性粒状物を充填した剛性粒状物層との二層構造とする場合、弾性粒状物層は、下層である剛性粒状物層を充分に覆い隠し太陽光を反射する程度の厚みにするのが好ましく、例えば充填層が合計６ｃｍであれば、そのうち０．６〜１．２ｃｍ程度は弾性粒状物層であることがより好ましい。このような人工芝生は、従来の方法により前記の弾性粒状物を芝糸（パイル）間に充填して製造することができ、芝糸（パイル）を基布に植設し、前記植設された芝糸（パイル）間に、前記の弾性粒状物を充填して粒状物層を設けるのが好ましい。
【００１８】
次に、本発明の舗装体は、前記の弾性粒状物を運動施設等の舗装体の一部に充填したものである。陸上競技場、ゴルフ場などの運動施設の舗装体には、ポリウレタンゴムチップなどが用いられるが、それに代えて本発明の弾性粒状物を用いるものである。陸上競技場の弾性舗装体部分の構造は、表面からエンボストップ層（０．８〜３ｍｍ）、上塗層（２〜４ｍｍ）、弾性ベース層（８〜１０ｍｍ）、アスコン層（４０〜７０ｍｍ）、及び採石層（１００〜１５０ｍｍ）から構成される。そして、エンボストップ層及び弾性ベース層に本発明の弾性粒状物を充填する。弾性粒状物の充填量は適宜設定することができ、層を形成する程度、即ち、充填層を形成する程度が好ましい。このような舗装体は、従来の方法により前記の弾性粒状物を運動施設等の舗装体の一部に充填して製造することができる。充填する際、弾性粒状物を加熱してもよい。
【００１９】
次に、本発明の舗装路は、前記の弾性粒状物を道路の舗装路の一部に充填したものである。道路の舗装路は、アスファルトやインターロッキングブロックなどが用いられており、運動施設の舗装体と同じように、ポリウレタンゴムチップなども用いられる場合がある。それらに代えて本発明の弾性粒状物を用いるものであり、舗装路の表面層に本発明の弾性粒状物を充填する。舗装路として、道路のほかに、公園、施設、駐車場等の道や鉄道の踏み切り、桟橋等に適用することができ、舗装路にあるマンホールの蓋にも適用することができる。弾性粒状物の充填量は適宜設定することができ、充填層を形成する程度が好ましい。このような舗装路は、従来の方法により前記の弾性粒状物を道路の舗装路の一部に充填して製造することができる。充填する際、弾性粒状物を加熱してもよい。
【００２０】
前記の人工芝生、舗装体、舗装路などに本発明の弾性粒状物を充填させる際に、通常用いられる着色顔料、骨材、セメント等を併用してもよい。
【００２１】
本発明の弾性粒状物は、赤外線反射性が高く、黒色であることから可視光の反射を抑制できるため、人工芝生、舗装体、舗装路のほかに種々の用途に用いることができる。例えば、表面温度が高温となりやすい建築物の屋上に敷き詰めたり、屋根や壁に固定したりすることもできる。また、橋梁等の構造物、駅、空港、港等の施設にも適用することができる。
【実施例】
【００２２】
以下に実施例を挙げて、本発明をさらに詳細に説明する。ただし、本発明の範囲はこれらの例のみに限定されるものではない。【００２３】
実施例１
ミキサー中に、熱可塑性エラストマー（スチレン系樹脂エラストマー）と黒色赤外線反射無機顔料（石原産業製ＳＧ−１０１  ｘＣａＴｉＯ３・（１−ｘ）ＣａＭｎＯ３（０＜ｘ＜１）で表される化合物）１．０質量％を加熱混練し、次いで、押出成形機によって直径２ｍｍ程度の円柱形状に押し出し、約２〜３ｍｍ程度の長さに切断した円柱形状の成形物（試料Ａ）を得た。【００２４】
実施例２
ミキサー中に、熱可塑性エラストマーと黒色赤外線反射無機顔料（石原産業製ＳＧ−１０１  ｘＣａＴｉＯ３・（１−ｘ）ＣａＭｎＯ３（０＜ｘ＜１）で表される化合物）１．０質量％と炭酸カルシウム４９質量％を加熱混練し、次いで、押出成形機によって直径２ｍｍ程度の円柱形状に押し出し、約２〜３ｍｍ程度の長さに切断した円柱形状の成形物（試料Ｂ）を得た。【００２５】
実施例３
ミキサー中に、熱可塑性エラストマーと黒色赤外線反射無機顔料（石原産業製ＳＧ−１０１  ｘＣａＴｉＯ３・（１−ｘ）ＣａＭｎＯ３（０＜ｘ＜１）で表される化合物）１．０質量％と炭酸カルシウム２４質量％を加熱混練し、次いで、押出成形機によって直径２ｍｍ程度の円柱形状に押し出し、約２〜３ｍｍ程度の長さに切断した円柱形状の成形物（試料Ｃ）を得た。【００２６】
実施例４
ミキサー中に、熱可塑性エラストマーと黒色赤外線反射無機顔料（石原産業製ＳＧ−１０１  ｘＣａＴｉＯ３・（１−ｘ）ＣａＭｎＯ３（０＜ｘ＜１）で表される化合物）１．０質量％と硫酸バリウム２４質量％を加熱混練し、次いで、押出成形機によって直径２ｍｍ程度の円柱形状に押し出し、約２〜３ｍｍ程度の長さに切断した円柱形状の成形物（試料Ｄ）を得た。【００２７】
比較例１
ミキサー中に、熱可塑性エラストマーとカーボンブラック（黒色度Ｌ＊が７、日射反射率が６％）１．０質量％を加熱混練し、次いで、押出成形機によって直径２ｍｍ程度の円柱形状に押し出し、約２〜３ｍｍ程度の長さに切断した円柱形状の成形物（試料Ｅ）を得た。【００２８】
実施例及び比較例で得られた試料の柔軟性、比重、低可視光反射性、黒色度、日射反射率、表面温度を評価した結果を表１に示す。柔軟性の評価は、作製した試料を指先で押しつぶし、その手触り感で良好な柔軟性を有しているかどうかを判断した。比重は、ＪＩＳ  Ｋ  ７１１２の水中置換法を用いて測定した。低可視光反射性は、試料を屋外の太陽光が照射される場所において観察した。黒色度はＣＩＥ  １９７６  Ｌ＊ａ＊ｂ＊色空間のＬ＊値で評価した。日射反射率（波長７８０〜２，５００ｎｍ）は、弾性粒状体と同一組成の原料によってシート状試料を作成し、島津製作所製の紫外・可視・近赤外分光光度計  ＵＶ−３１５０を用い、ＪＩＳ  Ａ  ５７５９に基づく方法で測定した。表面温度の評価は、作成した試料１２０ｇをプラスチック製トレーに入れ（厚み１ｃｍ）、上部４７ｃｍから赤外線ランプを照射し、６０分経過後の表面温度を測定した。【００２９】
【表１】
2019021837.tif 000002
【００３０】
実施例の試料は、その内部に黒色赤外線反射無機顔料、体質顔料を有していることを確認した。また、表１に示すとおり、実施例の試料は、良好な柔軟性と低可視光反射性を有しており、比重が０．９以上となっていた。日射反射率、黒色度が良好で、表面温度も比較例に比べて、約１０℃の温度差が確認された。一方、比較例１は、日射反射率が低く、表面温度も高くなったことを確認した。【００３１】
人工芝生として、それぞれ２００ｍｍ×１３０ｍｍの四角形とし、ロングパイルの人工芝（材質：ポリオレフィン、芝丈：６３ｍｍ）の芝間に、６号ケイ砂（使用量：３０ｋｇ／ｍ２）を充填し、その上に実施例１、実施例２（使用量：１１ｋｇ／ｍ２）を充填する、ケイ砂とゴムチップの粒状物の２層構造となるように試料を作製した。
実施例及び比較例で得られた人工芝生試料の衝撃吸収性、低可視光反射性、表面温度を評価した結果を表２に示す。衝撃吸収性の評価は、作製した試料を余暇に置いて踏みしめて、その感触で判断した。低可視光反射性は、試料を屋外の太陽光が照射される場所において観察した。表面温度の評価は、作成した試料を机の上に置き、上部４７ｃｍから赤外線ランプを照射し、６０分経過後の表面温度を測定した。【００３２】
【表２】
2019021837.tif 000003
【産業上の利用可能性】
【００３３】
本発明の弾性粒状物は、赤外線反射性が高く、それを適用した人工芝生などの表面温度の上昇を十分抑制できるとともに、黒色であることから可視光の反射を抑制でき、しかも、比重が大きいことから風雨などによる飛散や流出、水浮きを防止できるので、人工芝生、舗装体、道路舗装路などの充填材に用いることができる。
【国際調査報告】
2019021837.tif 000004
2019021837.tif 000005
2019021837.tif 000006
2019021837.tif 000007